"ジルコニウム化合物A、アミン化樹脂B、硬化剤Cおよび遊離酸Dを含む電着塗料組成物であって、該遊離酸Dが、硝酸であり、該電着塗料組成物の、樹脂固形分100gに対する酸のミリグラム当量MEQAが20~200であり、該電着塗料組成物のpHが2~5.5である、電着塗料組成物。前記アミン化樹脂Bは、数平均分子量が1,000~5,000であり、アミン価が30~100mgKOH/gであり、かつ、水酸基価が50~350mgKOH/gである、請求項1記載の電着塗料組成物。前記硬化剤Cがブロックイソシアネート硬化剤であり、前記アミン化樹脂Bと、前記ブロックイソシアネート硬化剤とが、電着塗膜中において加熱硬化時に反応した場合における理論残存水酸基価が30~300mgKOH/gであり、下記数式に示される、該理論残存水酸基価の濃度と、電着塗料組成物中におけるアミン化樹脂Bおよびブロックイソシアネート硬化剤の固形分濃度質量の合計に対する電着塗料組成物中におけるジルコニウム化合物Aのジルコニウム金属換算濃度質量との比率Rが、4,000<R<400,000の関係を満たす、請求項1または2記載の電着塗料組成物。前記電着塗料組成物がさらに、亜鉛化合物およびビスマス化合物からなる群から選択される1種またはそれ以上である硬化触媒Eを含み、および前記電着塗料組成物が実質的に錫化合物および鉛化合物の何れも含まないものである、請求項1~3いずれかに記載の電着塗料組成物。前記電着塗料組成物が、さらに、アルカンスルホン酸、有機ホスホン酸、有機カルボン酸、アミノ酸、アミノカルボン酸、糖酸およびカルボキシル基含有ビニル樹脂からなる群から選択される少なくとも1種である有機酸Fを含む、請求項1~4いずれかに記載の電着塗料組成物。前記硬化触媒Eが亜鉛化合物であって、該亜鉛化合物が、カチオン分散剤で分散された、体積平均粒子径D50が3μm以下であるリン酸亜鉛である、請求項1~5いずれかに記載の電着塗料組成物。前記電着塗料組成物が、さらにアミノシラン化合物Gを含む、請求項1~6いずれかに記載の電着塗料組成物。電着塗料組成物に対する前記ジルコニウム化合物Aの固形分含有量は、ジルコニウム金属元素換算で0.001~1質量であり、電着塗料組成物に対する前記遊離酸Dの含有量は0.001~1質量であり、電着塗料組成物の樹脂固形分量が1~30質量である、請求項1~7いずれかに記載の電着塗料組成物。化成処理を施していない被塗物に、請求項1~8いずれかに記載の電着塗料組成物を電着塗装して電着塗膜形成し、得られた電着塗膜を加熱硬化させて硬化電着塗膜を得る工程を包含する、化成処理を施していない被塗物に電着塗膜を形成する方法。前記硬化電着塗膜が、被塗物に接する面において無機物層を有し、および被塗物に接する面とは反対側の面において有機樹脂層を有するものであり、前記無機物層は、ジルコニウムを0.05~50mg/m2含み、および、亜鉛および/またはビスマスを0.1~40mg/m2含む、請求項9記載の方法。前記方法が、化成処理を施していない被塗物を、電着塗料組成物中に浸漬し、通電する前に、0.1~180秒間浸漬状態を維持する、浸漬工程、浸漬した被塗物に対して、1~350Vの電圧で5~600秒間通電する、通電工程、および上記浸漬工程および通電工程によって形成された電着塗膜を加熱硬化させて硬化電着塗膜を得る、加熱硬化工程、を包含する、請求項9または10記載の方法。請求項9~11いずれかに記載の方法によって形成された硬化電着塗膜。本発明は上記従来の問題を解決するものであり、その目的とするところは、化成処理を施していない被塗物であっても好適に電着塗膜を設けることができ、優れた耐食性および塗膜平滑性を有する塗膜を設けることができる、電着塗料組成物を提供することにある。本発明は、ジルコニウム化合物A、アミン化樹脂B、硬化剤Cおよび遊離酸Dを含む電着塗料組成物であって、この遊離酸Dが、硝酸であり、この電着塗料組成物の、樹脂固形分100gに対する酸のミリグラム当量MEQAが20~200であり、この電着塗料組成物のpHが2~5.5である、電着塗料組成物、電着塗料組成物、を提供するものであり、これにより上記課題が解決される。上記アミン化樹脂Bは、数平均分子量が1,000~5,000であり、アミン価が30~100mgKOH/gであり、かつ、水酸基価が50~350mgKOH/gであるのが好ましい。また、上記硬化剤Cがブロックイソシアネート硬化剤であり、上記アミン化樹脂Bと、上記ブロックイソシアネート硬化剤とが、電着塗膜中において加熱硬化時に反応した場合における理論残存水酸基価が30~300mgKOH/gであり、下記数式に示される、この理論残存水酸基価の濃度と、電着塗料組成物中におけるアミン化樹脂Bおよびブロックイソシアネート硬化剤の固形分濃度質量の合計に対する電着塗料組成物中におけるジルコニウム化合物Aのジルコニウム金属換算濃度質量との比率Rが、4,000<R<400,000の関係を満たす態様が、より好ましい。上記電着塗料組成物がさらに、亜鉛化合物およびビスマス化合物からなる群から選択される1種またはそれ以上である硬化触媒Eを含み、および上記電着塗料組成物が実質的に錫化合物および鉛化合物の何れも含まないものであるのが、より好ましい。上記電着塗料組成物が、さらに、アルカンスルホン酸、有機ホスホン酸、有機カルボン酸、アミノ酸、アミノカルボン酸、糖酸およびカルボキシル基含有ビニル樹脂からなる群から選択される少なくとも1種である有機酸Fを含むのが、より好ましい。さらに、上記硬化触媒Eが亜鉛化合物であって、この亜鉛化合物が、カチオン分散剤で分散された、体積平均粒子径D50が3μm以下であるリン酸亜鉛であるのが、より好ましい。上記電着塗料組成物が、さらにアミノシラン化合物Gを含むのが、より好ましい。電着塗料組成物に対する上記ジルコニウム化合物Aの固形分含有量は、ジルコニウム金属元素換算で0.001~1質量であり、電着塗料組成物に対する上記遊離酸Dの含有量は0.001~1質量であり、電着塗料組成物の樹脂固形分量が1~30質量であるのが、より好ましい。本発明はまた、化成処理を施していない被塗物に、上記の電着塗料組成物を電着塗装して電着塗膜形成し、得られた電着塗膜を加熱硬化させて硬化電着塗膜を得る工程を包含する、化成処理を施していない被塗物に電着塗膜を形成する方法、も提供する。上記硬化電着塗膜が、被塗物に接する面において無機物層を有し、および被塗物に接する面とは反対側の面において有機樹脂層を有するものであり、上記無機物層は、ジルコニウムを0.05~50mg/m2含み、および、亜鉛および/またはビスマスを0.1~40mg/m2含むのが、より好ましい。上記方法が、化成処理を施していない被塗物を、電着塗料組成物中に浸漬し、通電する前に、0.1~180秒間浸漬状態を維持する、浸漬工程、浸漬した被塗物に対して、1~350Vの電圧で5~600秒間通電する、通電工程、および上記浸漬工程および通電工程によって形成された電着塗膜を加熱硬化させて硬化電着塗膜を得る、加熱硬化工程、を包含するのが、より好ましい。本発明はさらに、上記方法によって形成された硬化電着塗膜も提供する。本発明の電着塗料組成物を用いることによって、化成処理を施していない被塗物に対して電着塗装を行う場合であっても、耐食性に優れた塗膜が得られるという利点がある。より詳しくは、本発明の電着塗料組成物を用いることによって、被塗物に予め化成処理を施すことなく直接電着塗装を行う場合であっても、通常の塗装方法において被塗物に化成処理被膜を施した後に電着塗装して得られる塗膜と同程度またはそれ以上の耐食性を得ることができる。本発明の電着塗料組成物を用いて形成される塗膜はさらに、塗膜平滑性が高いという利点もある。本発明の電着塗料組成物を用いることによって、化成処理に関する維持管理に必要とされるコストおよび労力を削減することができる。また、被塗物に予め化成処理を施すことなく直接電着塗装を行うことができるため、塗装時間を短縮することができ、また塗装スペースを削減することもできる。電着塗料組成物本発明の電着塗料組成物は、ジルコニウム化合物A、アミン化樹脂B、硬化剤Cおよび遊離酸Dを含む。本発明の電着塗料組成物は、ジルコニウム化合物Aが含まれることによって、耐食性に優れた塗膜を形成することが可能となっている。しかしながら、従来のカチオン電着塗料組成物に対して、ジルコニウム化合物を単に加える場合においては、良好な耐食性を得ることができないことが、本発明者らの実験によって確認されている。これは、従来のカチオン電着塗料組成物に対してジルコニウム化合物を単に加えたのみでは、ジルコニウム化合物と併せてアミン化樹脂も被塗物に対して析出し、アミン化樹脂に対するジルコニウム化合物の優先的な析出を確保することができないためと考えられる。ジルコニウム化合物が析出する前にアミン化樹脂が被塗物上に析出してしまう場合は、化成処理被膜を施していない被塗物に対する耐食性向上効果を得ることができない。本発明の電着塗料組成物は、ジルコニウム化合物A、アミン化樹脂B、硬化剤Cおよび遊離酸Dを含む。そして本発明の電着塗料組成物においては、遊離酸Dとして硝酸を含み、そして上記電着塗料組成物の樹脂固形分100gに対する酸のミリグラム当量MEQAが20~200であり、pHが2~5.5であることを特徴とする。そしてこれにより、アミン化樹脂に対するジルコニウム化合物の優先的な析出を確保することができ、優れた耐食性を有する硬化電着塗膜を形成することが可能となった。以下、各成分について詳述する。ジルコニウム化合物A本発明の電着塗料組成物は、ジルコニウム化合物Aを含む。本発明の電着塗料組成物において、このジルコニウム化合物Aは、電着塗装される被塗物化成処理を施していない被塗物の表面に、他の成分例えばアミン化樹脂Bなどに優先して析出する成分である。本発明の電着塗料組成物は、樹脂固形分100gに対する酸のミリグラム当量MEQAが20~200であり、pHが2~5.5である。そしてこの条件下において、ジルコニウム化合物Aは、アミン化樹脂Bに対して優先的に析出することとなる。ジルコニウム化合物Aが優先的に析出することによって、被塗物に優れた耐食性が付与されることとなる。ジルコニウム化合物Aとして、例えば、フッ化ジルコン酸;フッ化ジルコン酸カリウム、フッ化ジルコン酸アンモニウムなどのフッ化ジルコン酸の塩;フッ化ジルコニウム;酸化ジルコニウム;硝酸ジルコニウム;炭酸ジルコニウム;硝酸ジルコニル、硫酸ジルコニル、炭酸ジルコニル、酢酸ジルコニルなどが挙げられる。ジルコニウム化合物Aとしては、フッ化ジルコン酸、硝酸ジルコニルが好ましい。本発明の電着塗料組成物は、樹脂固形分100gに対する酸のミリグラム当量MEQAが20~200であり、pHが2~5.5である。このような電着塗料組成物を用いる電着塗装において、被塗物を電着塗料組成物中に浸漬すると、ジルコニウム化合物Aの良好、かつ優先的な析出が可能となる。より詳しくは、電着塗料組成物中に被塗物を浸漬すると、被塗物の溶解反応が起こる。そして、被塗物の溶解反応が起こると、溶解により溶出した金属イオンがジルコニウム化合物に含まれるフッ化ジルコニウムZrF62-のフッ素を引き抜くことによって、また、界面のpHが上昇することによって、ジルコニウムの水酸化物または酸化物が生成する。そして、このジルコニウムの水酸化物または酸化物が、被塗物の表面に優先的に析出すると考えられる。こうして被塗物表面上に析出したジルコニウム成分は、化学反応に由来して析出しているため、被塗物上に強固に付着することとなる。これにより優れた耐食性が得られることとなる。界面のpHが上昇することによって塗膜形成樹脂成分も析出するが、本発明の電着塗料組成物は、樹脂固形分100gに対する酸のミリグラム当量MEQAが20~200であり、pHが2~5.5と調整されていることにより、おそらくジルコニウム成分に対して塗膜形成樹脂成分のほうが比較的に安定となり、ジルコニウム成分が塗膜形成樹脂成分に対して優先的に析出すると考えられる。本発明の電着塗料組成物に含まれるジルコニウム化合物Aの固形分含有量は、ジルコニウム金属元素換算で0.001~1質量であるのが好ましい。ここで、金属元素換算とは、ジルコニウム化合物Aの含有量に金属元素換算係数金属化合物量を金属元素量に換算するための係数であり、具体的には、金属化合物中の金属元素の原子量を、金属化合物の分子量で除算した値を意味する。を積算することにより、目的の金属元素量を求めることである。例えば、錯イオンZrF62-分子量2050.01質量のジルコニウムの金属元素換算含有量は、0.01質量×91÷205の計算により0.0044質量と算出される。ジルコニウム化合物Aの固形分含有量が、ジルコニウム金属元素換算で0.001質量以上であることにより、被塗物に良好な耐食性を付与することができる。またジルコニウム化合物Aの固形分含有量が1質量以下であることにより、アミン化樹脂との凝集が抑制され安定性、耐食性、塗装性が確保される。ジルコニウム化合物Aの固形分含有量のより好ましい範囲としては、0.005~0.5質量である。アミン化樹脂B本発明の電着塗料組成物はアミン化樹脂Bを含む。このアミン化樹脂Bは、電着塗膜を構成する塗膜形成樹脂である。アミン化樹脂Bとして、樹脂骨格中のオキシラン環を有機アミン化合物で変性して得られるカチオン変性エポキシ樹脂が好ましい。一般にカチオン変性エポキシ樹脂は、出発原料樹脂分子内のオキシラン環を1級アミン、2級アミンあるいは3級アミンおよび/またはその酸塩などのアミン類との反応によって開環して製造される。出発原料樹脂の典型例は、ビスフェノールA、ビスフェノールF、ビスフェノールS、フェノールノボラック、クレゾールノボラックなどの多環式フェノール化合物とエピクロルヒドリンとの反応生成物であるポリフェノールポリグリシジルエーテル型エポキシ樹脂である。また他の出発原料樹脂の例として、特開平5-306327号公報に記載のオキサゾリドン環含有エポキシ樹脂を挙げることができる。これらのエポキシ樹脂は、ジイソシアネート化合物、またはジイソシアネート化合物のイソシアネート基をメタノール、エタノールなどの低級アルコールでブロックして得られたビスウレタン化合物と、ポリフェノールポリグリシジルエーテル型エポキシ樹脂との反応によって調製することができる。上記出発原料樹脂は、アミン類によるオキシラン環の開環反応の前に、2官能性のポリエステルポリオール、ポリエーテルポリオール、ビスフェノール類、2塩基性カルボン酸などにより鎖延長して用いることができる。また同じく、アミン類によるオキシラン環の開環反応の前に、分子量またはアミン当量の調節、熱フロー性の改良などを目的として、一部のオキシラン環に対して2-エチルヘキサノール、ノニルフェノール、エチレングリコールモノ-2-エチルヘキシルエーテル、エチレングリコールモノn-ブチルエーテル、プロピレングリコールモノ-2-エチルヘキシルエーテルなどのモノヒドロキシ化合物を付加して用いることもできる。オキシラン環を開環し、アミノ基を導入する際に使用し得るアミン類の例としては、ブチルアミン、オクチルアミン、ジエチルアミン、ジブチルアミン、メチルブチルアミン、モノエタノールアミン、ジエタノールアミン、N-メチルエタノールアミン、トリエチルアミン、N,N-ジメチルベンジルアミン、N,N-ジメチルエタノールアミンなどの1級アミン、2級アミンまたは3級アミンおよび/もしくはその酸塩を挙げることができる。また、アミノエチルエタノールアミンメチルイソブチルケチミンなどのケチミンブロック1級アミノ基含有2級アミン、ジエチレントリアミンジケチミンも使用することができる。アミン化樹脂Bの数平均分子量は、1,000~5,000であるのが好ましい。数平均分子量が1,000以上であることにより、得られる硬化電着塗膜の耐溶剤性および耐食性などの物性が良好となる。一方で、数平均分子量が5,000以下であることにより、アミン化樹脂の粘度調整が容易となって円滑な合成が可能となり、また、得られたアミン化樹脂Bの乳化分散のハンドリング性が良好となる。アミン化樹脂Bの数平均分子量は1,600~3,200の範囲であるのがより好ましい。なお、本明細書において、数平均分子量は、ゲルパーミエーションクロマトグラフィーGPCで測定したポリスチレン換算の数平均分子量である。アミン化樹脂Bのアミン価は、30~100mgKOH/gの範囲内であるのが好ましい。アミン化樹脂Bのアミン価が30mgKOH/g以上であることにより、電着塗料組成物中におけるアミン化樹脂Bの乳化分散安定性が良好となる。一方で、アミン価が100mgKOH/g以下であることにより、硬化電着塗膜中のアミノ基の量が適正となり、塗膜の耐水性を低下させるおそれがない。アミン化樹脂Bのアミン価は、40~80mgKOH/gの範囲内であるのがさらに好ましい。アミン化樹脂Bの水酸基価は、50~350mgKOH/gの範囲内であるのが好ましい。水酸基価が50mgKOH/g以上であることにより、硬化電着塗膜において硬化が良好となる。一方で、水酸基価が350mgKOH/g以下であることにより、硬化電着塗膜中に残存する水酸基の量が適正となり、塗膜の耐水性を低下させるおそれがない。アミン化樹脂Bの水酸基価は、100~300mgKOH/gの範囲内であるのがさらに好ましい。本発明の電着塗料組成物において、数平均分子量が1,000~5,000であり、アミン価が30~100mgKOH/gであり、かつ、水酸基価が50~350mgKOH/gであるアミン化樹脂Bを用いることによって、被塗物に優れた耐食性を付与することができるという利点がある。本発明者らは、上記特徴を有するアミン化樹脂Bを用いることによって、被塗物に対する上記ジルコニウム化合物Aの優先的析出を確保することができることを、実験により見出した。そして、本発明の電着塗料組成物において、上記特徴を有するアミン化樹脂Bを用いることによって、ジルコニウム化合物Aを、被塗物上に優先的かつ良好に析出させることができ、これにより優れた耐食性を付与することが可能となる。なおアミン化樹脂Bは、必要に応じて、アミノ基含有アクリル樹脂、アミノ基含有ポリエステル樹脂などを含んでもよい。硬化剤C本発明の電着塗料組成物は、硬化剤Cを含む。硬化剤Cとしては、電着塗装後における加熱焼き付け工程において、アミン化樹脂Bを硬化させることができる成分を任意に用いることができる。硬化剤Cとして、安定性と塗装性能からブロックイソシアネート硬化剤を用いるのが好ましい。メラミン樹脂やフェノール樹脂等の有機硬化剤、シランカップリング剤、金属硬化剤でもよい。ブロックイソシアネート硬化剤は、ポリイソシアネートを、封止剤でブロック化することによって調製することができる。ポリイソシアネートの例としては、ヘキサメチレンジイソシアネート3量体を含む、テトラメチレンジイソシアネート、トリメチルヘキサメチレンジイシシアネートなどの脂肪族ジイソシアネート、イソホロンジイソシアネート、4,4’-メチレンビスシクロヘキシルイソシアネートなどの脂環式ポリイソシアネート、4,4’-ジフェニルメタンジイソシアネート、トリレンジイソシアネート、キシリレンジイソシアネートなどの芳香族ジイソシアネートが挙げられる。封止剤の例としては、n-ブタノール、n-ヘキシルアルコール、2-エチルヘキサノール、ラウリルアルコール、フェノールカルビノール、メチルフェニルカルビノールなどの一価のアルキルまたは芳香族アルコール類;エチレングリコールモノヘキシルエーテル、エチレングリコールモノ2-エチルヘキシルエーテルなどのセロソルブ類;ポリエチレングリコール、ポリプロピレングリコール、ポリテトラメチレンエーテルグリコールフェノールなどのポリエーテル型両末端ジオール類;エチレングリコール、プロピレングリコール、1,4-ブタンジオールなどのジオール類と、シュウ酸、コハク酸、アジピン酸、スベリン酸、セバシン酸などのジカルボン酸類から得られるポリエステル型両末端ポリオール類;パラ-t-ブチルフェノール、クレゾールなどのフェノール類;ジメチルケトオキシム、メチルエチルケトオキシム、メチルイソブチルケトオキシム、メチルアミルケトオキシム、シクロヘキサノンオキシムなどのオキシム類;およびε-カプロラクタム、γ-ブチロラクタムに代表されるラクタム類が好ましく用いられる。ブロックイソシアネート硬化剤のブロック化率は100であるのが好ましい。これにより、電着塗料組成物の貯蔵安定性が良好になるという利点がある。本発明の電着塗料組成物において、硬化剤Cがブロックイソシアネート硬化剤である場合は、上記アミン化樹脂Bと、ブロックイソシアネート硬化剤とが、電着塗膜中において加熱硬化時に反応した場合における理論残存水酸基価が30~300mgKOH/gであることが好ましい。ここで理論残存水酸基価とは、電着塗装によって得られた電着塗膜を加熱硬化させた場合において、アミン化樹脂Bと、ブロックイソシアネート硬化剤が反応した後に塗膜中に残存することとなる、アミン化樹脂Bに由来する水酸基価を意味する。また、下記数式に示される、該理論残存水酸基価の濃度と、電着塗料組成物中におけるアミン化樹脂Bおよびブロックイソシアネート硬化剤の固形分濃度質量の合計に対する電着塗料組成物中におけるジルコニウム化合物Aのジルコニウム金属換算濃度質量との比率Rが、4,000<R<400,000の関係を満たす関係にあるのが、より好ましい。これは、アミン化樹脂Bとブロックイソシアネート硬化剤とが加熱硬化により反応した後の硬化電着塗膜中において、アミン化樹脂Bに由来する残存する水酸基と、ジルコニウム化合物Aとが水素結合を形成し、これにより塗膜密着性が向上することに由来するためと推測される。ブロックイソシアネート硬化剤に代表される硬化剤Cは、アミン化樹脂Bの1級アミンと優先的に反応し、さらに水酸基と反応して硬化する。そして、アミン化樹脂Bとブロックイソシアネート硬化剤とが加熱硬化により反応した後の硬化電着塗膜中において、アミン化樹脂Bに由来する残存する水酸基が、ジルコニウム化合物Aと相互作用することで、塗膜密着性が向上すると考えられる。このため、アミン化樹脂Bの残存水酸基価とジルコニウム化合物濃度との比率を上記の比率で制御することで、耐食性と塗膜密着性とを両立することができる。上記比率Rが4,000以上であることにより、残存水酸基量が十分となるためにジルコニウム化合物との水素結合が十分となって塗膜密着性が向上する。また上記比率Rが400,000以下であることにより、硬化電着塗膜中に残存する水酸基量が適正な範囲内となるために塗膜の水に対する遮断性が十分となり耐食性が良好となる。上記比率Rの下限は20,000がさらに好ましく、上記比率Rの上限は200,000がさらに好ましい。アミン化樹脂Bと、ブロックイソシアネート硬化剤とが、電着塗膜中において加熱硬化時に反応した場合における理論残存水酸基価は、アミン化樹脂Bの水酸基価mgKOH/gと1級アミン価mgKOH/gの合計にアミン化樹脂Bの質量の比率を乗じた数値から、硬化剤Cのイソシアネート基価mgKOH/gに硬化剤Cの質量の比率を乗じた数値を減ずることで求められる。たとえばアミン化樹脂の1級アミン価が17、水酸基価が240、硬化剤のイソシアネート基価が252mgKOH/g、硬化剤の質量に対するアミン化樹脂の質量が4倍であれば、残存水酸基価は17240×0.8-252×0.2で155と計算される。遊離酸D本発明の電着塗料組成物は遊離酸Dを含む。この遊離酸Dとして、硝酸が用いられる。本発明において遊離酸Dは、硝酸であること、そして遊離した状態であること、つまり金属塩などのようにカウンターイオンを有した状態ではないこと、を条件とする。カチオン電着塗料組成物においては一般に、アミン化樹脂の分散性を向上させるための中和酸が含まれている。そして中和酸として、例えばギ酸、氷酢酸または乳酸などの有機酸が一般的に用いられている。そして本発明の電着塗料組成物においても、アミン化樹脂Bの中和に用いられる、中和酸である有機酸が含まれている。そして本発明においては、このような中和酸に加えて、さらに遊離酸Dが含まれることを特徴とする。本発明の電着塗料組成物においては、遊離酸Dとして硝酸を用いている。そして本発明の電着塗料組成物はpHが2~5.5の範囲に限定されている。本発明の電着塗料組成物は、樹脂固形分100gに対する酸のミリグラム当量MEQAが20~200と限定され、かつ、遊離酸DによりpH範囲が2~5.5に限定されていることにより、アミン化樹脂に対するジルコニウム化合物の優先的な析出が確保されている。例えば、遊離酸Dの代わりに、硝酸亜鉛などのカウンターイオンを有する酸を用いる場合は、アミン化樹脂Bに対するジルコニウム化合物Aの優先的析出を確保することができず、耐食性向上の効果が劣ることとなるという不具合がある。なお、特開2008-196043号公報には、表面処理剤が酸化剤を含む態様が記載されている。そして酸化剤の一例として硝酸が挙げられている。一方で、特開2008-196043号公報で挙げられている酸類はあくまでも酸化剤として挙げられている。そして[0141]段落には酸化剤Cとしては、フッ化水素酸およびその塩、珪フッ化水素酸およびその塩、チタンフッ化水素酸およびその塩、第二鉄イオン、酢酸、燐酸、硫酸、硝酸、過酸化水素、ペルオキシ酸、クエン酸およびその塩、および酒石酸およびその塩からなる群より選択される。より好ましくは、析出促進の面から過酸化水素がよい。と記載されている。これらの記載から、特開2008-196043号においては、酸化剤の一例として硝酸が記載されているものの、実際は、強い酸化作用を有する酸化剤を用いることを想定していることがわかる。一方で、本発明の電着塗料組成物において、例えば過酸化水素などの強い酸化作用を有する酸化剤を用いる場合は、良好な耐食性を得ることができないという不具合がある。過酸化水素などの強い酸化作用を有する酸化剤は、被塗物である金属鋼板を良好にエッチングすることができる。その一方でその強い酸化作用により、エッチングした金属鋼板を酸化させてしまう。そしてこの酸化した部分においては、ジルコニウム化合物の均一析出が困難となってしまう。これにより、ジルコニウム化合物を被塗物上に優先的かつ均一に析出させることが困難となる。本発明においては、硝酸である遊離酸Dを用い特定のpH範囲に調整されていることによって、ジルコニウム化合物Aの優先的な析出を確保することができ、かつ、アミン化樹脂Bの初期析出性を抑えることが可能となった。これにより、ジルコニウム化合物Aを被塗物上に優先的かつ均一に析出させることが可能となった。上記遊離酸Dの含有量は、電着塗料組成物の全質量に対して0.001~1質量であるのが好ましい。より好ましくは0.01~0.5質量が好ましい。遊離酸Dの含有量が0.001質量以上であることにより、ジルコニウム化合物が樹脂に先行して析出するのでより良好な耐食性が得られる利点がある。一方、遊離酸Dの含有量が1質量以下であることにより、電着塗料組成物の電導度が適正となり塗膜平滑性がより良好となる利点がある。なお、遊離酸Dとして用いる酸をpH調整に用いる場合は、それらを含む全含有量が上記範囲内であることが好ましい。硬化触媒E本発明の電着塗料組成物は、必要に応じて、亜鉛化合物およびビスマス化合物から選択される1種またはそれ以上である硬化触媒Eを含んでもよい。従来の電着塗料組成物は、硬化触媒として一般的にジブチル錫ジラウレート、ジオクチル錫オキシドなどの有機錫硬化触媒が用いられている。一方でこれらの有機錫化合物は、近年、その毒性が問題視されつつあり、使用規制について検討されていることから、本発明の電着塗料組成物は有機錫硬化触媒を含有しないことが好ましい。本発明においては、亜鉛化合物およびビスマス化合物から選択される1種またはそれ以上である硬化触媒Eを用いることによって、被塗物に対するジルコニウム化合物の析出性を妨げることなく、電着塗膜の硬化性能を向上させることができる。硬化触媒Eとしての亜鉛化合物として、例えば、酸化亜鉛、水酸化亜鉛、酢酸亜鉛、乳酸亜鉛、硝酸亜鉛、リン酸亜鉛、などが挙げられる。硬化触媒Eとしての亜鉛化合物としてリン酸亜鉛が好ましい。硬化触媒Eとしてのビスマス化合物として、例えば、水酸化ビスマスまたは酸化ビスマスと、乳酸、メタンスルホン酸、DMPAジメチルプロピオン酸またはグルコン酸などの有機酸とを予め混合して得られる、有機酸のビスマス塩などが挙げられる。硬化触媒Eとしてのビスマス化合物として、乳酸ビスマス、DMPAのビスマス塩が好ましい。なお、この硬化触媒Eとしてのビスマス化合物の一例である乳酸ビスマスまたはDMPAのビスマス塩を構成する乳酸およびDMPAは、以下に記載する有機酸Fには含まれないものとする。ビスマス化合物を構成する乳酸およびDMPAは、ビスマスのカウンターアニオンとして存在しているため、有機酸において必要とされるキレート能力を有していないためである。上記硬化触媒Eは、亜鉛化合物であるのがより好ましい。そしてこの亜鉛化合物が、カチオン分散剤で分散された、体積平均粒子径D50が3μm以下であるリン酸亜鉛であるのがより好ましい。亜鉛化合物の分散に用いることができるカチオン分散剤として、例えば、4級アンモニウム基、3級スルホニウム基および1級アミン基から選択される少なくとも1種またはそれ以上を有する変性エポキシ樹脂などの、カチオン基を有する分散樹脂、そしてアミノシラン化合物などが挙げられる。例えば、1級アミン基を有する分散樹脂であることがさらに好ましい。上記平均粒子径D50体積50径は、例えば、レーザードップラー式粒度分析計日機装社製、マイクロトラックUPA150等の粒度測定装置を用いて測定することができる。カチオン分散剤で分散された亜鉛化合物の体積平均粒子径D50は、顔料分散ペーストの安定性が良好となることから、0.05μm以上であることが好ましい。電着塗料組成物において硬化触媒Eを用いる場合の含有量は、電着塗料組成物の全質量に対して硬化触媒Eを構成する金属の元素換算で0.001~0.5質量であるのが好ましい。硬化触媒Eの含有量が0.001質量以上であることにより、十分な硬化触媒添加効果が得られる。一方、硬化触媒Eの含有量が0.5質量以下であることにより、含有量に応じた耐食性向上の効果が得られ、経済的に有利である。有機酸F本発明の電着塗料組成物は、有機酸Fを含むのが好ましい。有機酸Fとして、アルカンスルホン酸、有機ホスホン酸、有機カルボン酸、アミノ酸、アミノカルボン酸、糖酸およびカルボキシル基含有ビニル樹脂からなる群から選択される少なくとも1種が挙げられる。本発明の電着塗料組成物に有機酸Fが含まれることによって、アミン化樹脂に対する、ジルコニウム化合物Aの優先的な析出を確保することができ、より優れた耐食性を有する硬化電着塗膜を形成することができるという利点がある。有機酸Fとしてのアルカンスルホン酸として、例えば、炭素数1~20のアルカンスルホン酸が挙げられる。これらのスルホン酸を形成する炭素数1~20のアルキル基は、水酸基などの置換基を有していてもよい。好ましいアルカンスルホン酸として、例えば、メタンスルホン酸などが挙げられる。有機酸Fとしての有機ホスホン酸として、例えば、炭素数1~20のアルキルホスホン酸、炭素数1~20のアルキルビスホスホン酸、炭素数6~20の芳香族ホスホン酸、炭素数6~20の芳香族ビスホスホン酸などが挙げられる。これらのホスホン酸を形成する炭素数1~20のアルキル基および炭素数6~20の芳香族基は、水酸基などの置換基を有していてもよい。好ましい有機ホスホン酸として、例えば、1-ヒドロキシエチリデンビスホスホン酸などが挙げられる。有機酸Fとしての有機カルボン酸として、例えば、炭素数3~20の脂肪酸、炭素数6~20の芳香族カルボン酸、炭素数2~20のオキソカルボン酸、炭素数3~20のジカルボン酸、およびその他の有機カルボン酸などが挙げられる。なおここでいう有機カルボン酸には、下記するアミノカルボン酸には含まれないものとする。炭素数3~20の脂肪酸として、例えば、プロピオン酸、酪酸、2,2-ジメチルプロピオン酸、イソ酪酸、吉草酸、イソ吉草酸、カプロン酸、エナント酸、カプリル酸、ペラルゴン酸、カプリン酸、ラウリン酸、ミリスチン酸、ペンタデシル酸、パルミチン酸、マルガリン酸、ステアリン酸、オレイン酸などが挙げられる。炭素数6~20の芳香族カルボン酸として、例えば、サリチル酸、没食子酸、安息香酸、フタル酸、ケイ皮酸などが挙げられる。炭素数2~20のオキソカルボン酸、炭素数3~20のジカルボン酸およびその他の有機カルボン酸として、例えば、ピルビン酸、シュウ酸、乳酸、酒石酸、マレイン酸、フマル酸、マロン酸、コハク酸、リンゴ酸、クエン酸、アコニット酸、グルタル酸、アジピン酸などが挙げられる。これらの中でも、2,2-ジメチルプロピオン酸、乳酸などが好ましい。有機酸Fとしてのアミノ酸として、アスパラギン酸、グルタミン酸、グリシン、アラニン、バリン、ロイシン、イソロイシン、セリン、トレオニン、システイン、メチオニン、アスパラギン、グルタミン、プロリン、フェニルアラニン、チロシン、トリプトファンなどが挙げられる。これらの中でも、アスパラギン酸およびグリシンが好ましい。有機酸Fとしてのアミノカルボン酸は、分子中にアミノ基とカルボキシル基を有する酸である。アミノカルボン酸として、ヒドロキシエチルエチレンジアミン三酢酸HEDTA、ニトリロ三酢酸NTA、ジエチレントリアミン五酢酸DPTA、トリエチレンテトラアミン六酢酸などが挙げられる。有機酸Fとしての糖酸は、単糖を酸化して得られる、カルボキシル基を有する糖誘導体である。糖酸として、例えば、アルドン酸グルコン酸、ガラクトン酸、マンノン酸など、ウロン酸グルクロン酸、ガラクツロン酸、マンヌロン酸など、アルダル酸グルカル酸、ガラクタル酸、マンナル酸など、イズロン酸、グリセリン酸、シアル酸、トレオン酸、パンガミン酸、アスコルビン酸、ムラミン酸、ラクトビオン酸などが挙げられる。カルボキシル基含有ビニル樹脂として、例えば、カルボキシル基含有ポリビニルアルコール樹脂などが挙げられる。カルボキシル基含有ポリビニルアルコール樹脂は、例えば、ポリビニルアルコールの調製手順において、酢酸ビニルモノマーと併せてアクリル酸などのモノマーを共重合し、次いで、得られたポリ酢酸ビニルを加水分解する方法などによって製造することができる。これらの有機酸Fのうち、アルカンスルホン酸、有機ホスホン酸、有機カルボン酸および/またはアミノ酸を用いるのがより好ましく、メタンスルホン酸または乳酸を用いるのがキレート機能と塗膜への吸着による悪影響が少ない観点から特に好ましい。本発明においては、上記有機酸Fは、上記ジルコニウム化合物Aに対して0.1~1当量となる量で用いられるのが好ましい。有機酸Fとしてアルカンスルホン酸または有機ホスホン酸が含まれる場合は、アルカンスルホン酸または有機ホスホン酸が有するスルホン基またはホスホン基の当量数と、ジルコニウム化合物Aのジルコニウムの当量数との比率が0.1:1~1:1となる量で、電着塗料組成物中に含有されるのが好ましい。有機酸Fとして有機カルボン酸、アミノ酸、アミノカルボン酸、糖酸および/またはカルボキシル基含有ビニル樹脂が含まれる場合は、これらの成分が有するカルボキシル基の当量数と、ジルコニウム化合物Aのジルコニウムの当量数との比率が0.1:1~1:1となる量で、電着塗料組成物中に含有されるのが好ましい。上記有機酸Fを、ジルコニウム化合物Aに対して0.1~1当量となる量で用いることによって、アミン化樹脂に対する、ジルコニウム化合物Aの優先的な析出を確保することができ、より優れた耐食性を有する硬化電着塗膜を形成することができるという利点がある。本発明の電着塗料組成物においては、電着塗料組成物の調製時において、上記ジルコニウム化合物Aおよび有機酸Fを、塗料組成物中に加える前に予め混合しておくのが好ましい。アミノシラン化合物G本発明の電着塗料組成物は、アミノシラン化合物Gを含むのが好ましい。アミノシラン化合物Gとして、1分子中に少なくとも1つのアミノ基を有するアミノシラン、およびアミノシランの加水分解縮合物が挙げられる。1分子中に少なくとも1つのアミノ基を有するアミノシランの具体例として、N-2-アミノエチル-3-アミノプロピルメチルジメトキシシラン、N-2-アミノエチル-3-アミノプロピルトリメトキシシラン、N-2-アミノエチル-3-アミノプロピルトリエトキシシラン、3-アミノプロピルトリメトキシシラン、3-アミノプロピルトリエトキシシラン、3-トリエトキシシリル-N-1,3-ジメチル-ブチリデンプロピルアミン、N-フェニル-3-アミノプロピルトリメトキシシラン、およびN-ビニルベンジル-2-アミノエチル-3-アミノプロピルトリメトキシシランの塩酸塩などを挙げることができる。これらの化合物は金属基材への吸着と電着塗膜への密着性に優れるため、塗装後の耐食性を向上させる。市販されているアミノ基含有シランカップリング剤であるKBM-602、KBM-603、KBE-603、KBM-903、KBE-903、KBE-9103、KBM-573、KBP-90いずれも商品名、信越化学工業社製、およびXS1003商品名、チッソ社製などを使用することができる。アミノシラン化合物Gとして、アミノシランの加水分解縮合物を用いることもできる。アミノシランの加水分解縮合物を用いることによって、被塗物に対する電着塗膜の密着性を向上させることができるという利点がある。アミノシランの加水分解縮合物の分子量は特に限定されないが、高分子量のものが、被塗物上に析出したジルコニウムの水酸化物または酸化物に取り込まれやすい傾向にあるため、好ましい。アミノシランを加水分解縮合反応させる際には、アミノシランがより加水分解しやすく、縮合しやすい条件下で反応させることが好ましい。アミノシランがより加水分解しやすく、縮合しやすい条件下とは、例えば、溶媒をアルコールとした反応条件、上述したような単縮合よりも共縮合となるようなアミノシランの配合による反応条件などである。また、アミノシラン濃度が比較的高い条件下で反応させることによって、より高分子量化された縮合率の高い条件下で加水分解縮合物が得られる。具体的にはアミノシラン濃度が5質量以上50質量以下の範囲で縮合させることが好ましい。また、上記アミノシランは、必要に応じて、エポキシシランKBM-403商品名、信越化学工業社製などアミノ基を有さないアルコキシシランと共縮合させてもよい。電着塗料組成物にアミノシラン化合物Gが含まれることによって、アミノシラン化合物Gが有するアミノ基の作用により、ジルコニウム化合物Aの析出を促進し、かつ、析出したジルコニウム化合物Aの密着性を向上させると考えられる。本発明の電着塗料組成物において、アミノシラン化合物Gを用いる場合は、電着塗料組成物の全質量に対するアミノシラン化合物Gの質量が0.001~0.5質量の範囲内であるのが好ましい。アミノシラン化合物Gの含有量が0.001質量以上であることにより、アミノシラン化合物Gを用いることによる効果が得られる。また、アミノシラン化合物Gの含有量が0.5質量以下であることにより、含有量に応じた耐食性向上の効果が得られ、経済的に有利となる。アミノシラン化合物Gを硬化触媒E用のカチオン分散剤や、pH調整剤としても使用する場合は、それらを含めた全量が上記範囲内となることが好ましい。アルミニウム錯体本発明の電着塗料組成物は、アルミニウム錯体を含むのが好ましい。アルミニウム錯体として、フッ化アルミニウム錯体が挙げられる。このフッ化アルミニウム錯体は、硝酸アルミニウム、硫酸アルミニウムまたは水酸化アルミニウムなどのアルミニウム化合物を電着塗料組成物中に加えることによって生成する錯体であってもよい。電着塗料組成物に、さらにアルミニウム錯体が含まれることによって、耐食性が著しく向上するという優れた利点がある。これは、電着塗料組成物に、硝酸アルミニウム、硫酸アルミニウムまたは水酸化アルミニウムなどのアルミニウム化合物を加えることによって、これらのアルミニウム化合物と、フッ化ジルコニウムのフッ素とが反応して、電着塗料組成物中においてフッ化アルミニウム錯体が形成される。そしてこの反応によって、ジルコニウム化合物Aに由来する、ジルコニウムの水酸化物または酸化物の被塗物に対する析出が促進され、塗膜の耐食性が向上するという利点がある。本発明の電着塗料組成物がアルミニウム錯体を含む場合において、電着塗料組成物に対するアルミニウム錯体の含有量は、アルミニウム金属元素換算で0.001~0.1質量であるのが好ましい。アルミニウム錯体の含有量が0.001質量以上であることにより、アルミニウム錯体を用いることによる耐食性向上効果が得られる。また、アルミニウム錯体の含有量が0.1質量以下であることにより、含有量に応じた耐食性向上の効果が得られ、経済的に有利である。その他の成分顔料本発明の電着塗料組成物は、電着塗料組成物において通常用いられる顔料を含んでもよい。使用できる顔料の例としては、通常使用される無機顔料、例えば、チタンホワイト、カーボンブラックおよびベンガラのような着色顔料;カオリン、タルク、ケイ酸アルミニウム、炭酸カルシウム、マイカおよびクレーのような体質顔料;リン酸亜鉛、リン酸鉄、リン酸アルミニウム、リン酸カルシウム、亜リン酸亜鉛、シアン化亜鉛、酸化亜鉛、トリポリリン酸アルミニウム、およびリンモリブデン酸アルミニウム、リンモリブデン酸アルミニウム亜鉛のような防錆顔料など、が挙げられる。電着塗料組成物中にこれらの顔料が含まれる場合の顔料の量は、電着塗料組成物の樹脂固形分に対して1~30質量であるのが好ましい。顔料を電着塗料の成分として用いる場合、一般に顔料を予め高濃度で水性溶媒に分散させてペースト状顔料分散ペーストにする。顔料は粉体状であるため、電着塗料組成物で用いる低濃度均一状態に一工程で分散させるのは困難だからである。一般にこのようなペーストを顔料分散ペーストという。顔料分散ペーストは、顔料を顔料分散樹脂と共に水性溶媒中に分散させて調製する。顔料分散樹脂として、4級アンモニウム基、3級スルホニウム基および1級アミン基から選択される少なくとも1種またはそれ以上を有する変性エポキシ樹脂などの、カチオン基を有する顔料分散樹脂を用いることができる。水性溶媒としてはイオン交換水や少量のアルコール類を含む水などを用いる。一般に、顔料分散樹脂は、顔料100質量部に対して固形分比20~100質量部の量で用いる。顔料分散樹脂と顔料とを混合した後、その混合物中の顔料の粒径が所定の均一な粒径となるまで、ボールミルやサンドグラインドミルなどの通常の分散装置を用いて分散させて、顔料分散ペーストを得ることができる。他の添加剤本発明の電着塗料組成物は、エチレングリコールモノブチルエーテル、エチレングリコールモノヘキシルエーテル、エチレングリコールモノエチルヘキシルエーテル、プロピレングリコールモノブチルエーテル、ジプロピレングリコールモノブチルエーテル、プロピレングリコールモノフェニルエーテルなどの有機溶媒、乾き防止剤、消泡剤等の界面活性剤、アクリル樹脂微粒子等の粘度調整剤、はじき防止剤、バナジウム塩、銅、鉄、マンガン、マグネシウム、カルシウム塩等の無機防錆剤、等の慣用の塗料用添加剤を必要に応じて添加しても良い。またこれら以外に、目的に応じて公知の補助錯化剤、緩衝剤、平滑剤、応力緩和剤、光沢剤、半光沢剤、可塑剤、酸化防止剤、および紫外線吸収剤等を配合してもよい。他の塗膜形成樹脂成分本発明の電着塗料組成物は、上記アミン化樹脂B以外にも、他の塗膜形成樹脂成分を含んでもよい。他の塗膜形成樹脂成分として、例えば、アクリル樹脂、ポリエステル樹脂、ウレタン樹脂、ブタジエン系樹脂、キシレン樹脂などが挙げられる。電着塗料組成物に含まれうる他の塗膜形成樹脂成分として、キシレン樹脂が好ましい。キシレン樹脂として、例えば、2以上10以下の芳香族環を有するキシレン樹脂が挙げられる。本明細書中において樹脂固形分量とは、電着塗料組成物中に含まれる塗膜形成樹脂の固形分全ての固形分質量を意味する。具体的には、電着塗料組成物中に含まれる、アミン化樹脂B、硬化剤Cおよび必要に応じた他の塗膜形成樹脂成分の固形分質量の総量を意味する。電着塗料組成物の樹脂固形分量は、1~30質量であるのが好ましい。電着塗料組成物の樹脂固形分量が1質量未満である場合は、電着塗膜析出量が少なくなり、十分な耐食性を確保することが困難となるおそれがある。また電着塗料組成物の樹脂固形分量が30質量を超える場合は、つきまわり性や塗膜平滑性が悪くなるおそれがある。電着塗料組成物の調製本発明の電着塗料組成物は、アミン化樹脂Bおよび硬化剤Cを含むエマルション、および必要に応じた顔料分散ペーストなどと、ジルコニウム化合物A、遊離酸Dおよび必要に応じた硬化触媒E、有機酸F、アミノシラン化合物Gおよび/またはアルミニウム錯体を形成するアルミニウム化合物などを加えて混合することによって調製することができる。電着塗料組成物の調製において、アミン化樹脂Bを、中和酸を用いて中和することによって分散性を向上させエマルションを形成させる。アミン化樹脂Bの中和に用いる中和酸として、ギ酸、酢酸、乳酸などの有機酸が用いられる。本発明においては、ギ酸を用いてアミン化樹脂Bを中和し分散させるのがより好ましい。アミン化樹脂Bを中和し分散させる中和酸としてギ酸を用いる場合は、被塗物に対するジルコニウム化合物Aの析出を妨げることなく、良好な析出が確保されるという利点がある。使用される中和酸の量は、アミン化樹脂B、硬化剤Cおよび必要に応じた塗膜形成樹脂を含む樹脂固形分100gに対して、10~25mg当量の範囲であるのが好ましい。上記下限は15mg当量であるのがより好ましく、上記上限は20mg当量であるのがより好ましい。中和酸の量が10mg当量以上であることにより水への親和性が十分となり水への分散が良好となる。一方、中和酸の量が25mg当量以下であることにより、析出に要する電気量が適正となり、塗料固形分の析出性、つきまわり性が良好となる。硬化剤Cの量は、硬化時にアミン化樹脂B中の1級、2級アミノ基、水酸基、などの活性水素含有官能基と反応して良好な硬化塗膜を与えるのに十分な量が必要とされる。好ましい硬化剤Cの量は、アミン化樹脂Bと硬化剤Cとの固形分質量比アミン化樹脂B/硬化剤Cで表して90/10~50/50、より好ましくは80/20~65/35の範囲である。アミン化樹脂Bと硬化剤Cとの固形分量比の調整により、造膜時の塗膜析出膜の流動性および硬化速度が改良され、塗膜の平滑性が向上する。電着塗料組成物は、アミン化樹脂B、硬化剤Cおよび必要に応じた他の塗膜形成樹脂成分を中和酸を用いて分散させた樹脂エマルション、顔料分散ペースト、そして、ジルコニウム化合物A、遊離酸D、および必要に応じた硬化触媒E、有機酸F、アミノシラン化合物Gおよび/またはアルミニウム錯体などを加えて混合することによって調製することができる。遊離酸Dは樹脂エマルションと顔料分散ペーストとの混合物に対して添加する。なお、硬化触媒Eは顔料とともに分散ペーストとしてから添加してもよい。本発明の電着塗料組成物は、pHが2~5.5の範囲内であり、かつ、電着塗料組成物の樹脂固形分100gに対するすべての酸のミリグラム当量MEQAの合計が20~200であることを条件とする。本発明の電着塗料組成物は、遊離酸Dを含んでいる。そしてこの遊離酸Dは、電着塗料組成物のpHが2~5.5の範囲内となり、そして、電着塗料組成物の樹脂固形分100gに対する酸のミリグラム当量MEQAが20~200となる範囲で、アミン化樹脂Bと硬化剤Cとを含むエマルション、および必要に応じた顔料分散ペーストとの混合物に添加される。なお、電着塗料組成物のpHは3~4.5の範囲内であるのがより好ましい。また、電着塗料組成物の樹脂固形分100gに対する酸のミリグラム当量MEQAは40~120であるのがより好ましい。なお、電着塗料組成物の樹脂固形分100gに対する酸のミリグラム当量MEQAは、中和酸量および遊離酸の量によって調整することができる。ここでMEQAとは、mgequivalentacidの略であり、塗料の固形分100g当たりのすべての酸のmg当量の合計である。このMEQAは、電着塗料組成物を約10g精秤し約50mlの溶剤THFに溶解した後、1/10NのNaOH溶液を用いて電位差滴定を行なうことによって、電着塗料組成物中の含有酸量を定量して測定することができる。電着塗料組成物のpHは、温度補償機能を有する市販のpHメーターを用いて測定できる。本発明の電着塗料組成物は、実質的に錫化合物および鉛化合物の何れも含まないものであるのが好ましい。本明細書において電着塗料組成物が実質的に錫化合物および鉛化合物の何れも含まないとは、電着塗料組成物に含まれる鉛化合物の濃度が鉛金属元素として50ppmを超えず、かつ、有機錫化合物の濃度が錫金属元素として50ppmを超えないことを意味する。本発明の電着塗料組成物においては、硬化触媒として、亜鉛化合物およびビスマス化合物から選択される1種またはそれ以上である硬化触媒Eが好ましく用いられる。そのため、硬化触媒としての鉛化合物、有機錫化合物を用いる必要がない。これにより、実質的に錫化合物および鉛化合物の何れも含まない電着塗料組成物を調製することができる。電着塗装被塗物本発明の電着塗料組成物を塗装する被塗物として、通電可能な種々の被塗物を用いることができる。使用できる被塗物として例えば、冷延鋼板、熱延鋼板、ステンレス、電気亜鉛めっき鋼板、溶融亜鉛めっき鋼板、亜鉛-アルミニウム合金系めっき鋼板、亜鉛-鉄合金系めっき鋼板、亜鉛-マグネシウム合金系めっき鋼板、亜鉛-アルミニウム-マグネシウム合金系めっき鋼板、アルミニウム系めっき鋼板、アルミニウム-シリコン合金系めっき鋼板、錫系めっき鋼板などから構成される被塗物が挙げられる。本発明の電着塗料組成物は、化成処理剤を施していない被塗物を用いて塗膜形成を行うことができる。一般的な電着塗料組成物を用いる電着塗装においては、被塗物が脱脂処理され水洗された後、電着塗装される前の被塗物に化成処理が施される。被塗物にこの化成処理を施すことによって、形成される塗膜の耐食性を向上させ、さらに被塗物と塗膜との密着性を向上させている。電着塗装前の化成処理はこのような利点を有する一方、特にリン酸亜鉛化成処理剤を用いる場合はスラッジ発生などの問題もある。また被塗物に化成処理を施す場合は、化成処理の工程が加わり塗装工程が煩雑となり、さらに、化成処理設備を設けるコストおよび維持管理コストが発生してしまう。これに対して本発明の電着塗料組成物は、脱脂処理され水洗された後に化成処理を施していない被塗物を用いて塗膜を形成する場合であっても、耐食性に優れた塗膜を形成できるという特徴を有している。本発明の電着塗料組成物は、被塗物に化成処理を施すことなく電着塗装する場合であっても、耐食性に優れた塗膜を形成することが可能となる。そして本発明の電着塗料組成物を用いることによって、化成処理に関する維持管理に必要とされるコストおよび労力を削減することが可能となる。なお、電着塗膜形成の前に、必要に応じて、被塗物に付着した防錆油、加工油などの異物を、アルカリ脱脂液および/または水洗水などを用いて除去してもよい。電着塗装工程電着塗装は、被塗物を陰極として陽極との間に、通常、50~450Vの電圧を印加して行う。印加電圧が50V未満であると電着が不充分となるおそれがあり、450Vを超えると、塗膜が破壊され異常外観となるおそれがある。電着塗装時、塗料組成物の浴液温度は、通常10~45°Cに調節される。電着塗装工程は、電着塗料組成物に被塗物を浸漬する過程、および、上記被塗物を陰極として陽極との間に電圧を印加し、被膜を析出させる過程、から構成される。また、電圧を印加する時間は、電着条件によって異なるが、一般には、2~5分とすることができる。電着塗装工程において、電着塗料組成物に被塗物を浸漬した後、所定の浸漬時間を経た後に電圧を印加してもよい。このように電圧の印加前に浸漬時間を設ける場合として、例えば、電着塗料組成物に被塗物を浸漬した後、通電する前に、0.1~180秒間浸漬状態を維持し浸漬工程、浸漬した被塗物に対して、1~350Vの電圧で5~600秒間通電し通電工程、そしてこうして形成された電着塗膜を加熱硬化させて硬化電着塗膜を得る加熱硬化工程、態様が挙げられる。電着塗料組成物に被塗物を浸漬した後、電圧を印加する前に、このような浸漬時間を設けることによって、被塗物上に、ジルコニウムを含む無機物層を良好に析出させることができるという利点がある。さらに、このように電圧印加前に浸漬時間を設ける態様は、多段階電圧工程を含む方法と比較して、多段階の通電条件それぞれにおいて、被塗物の各部分で通電条件を調整する必要がないため、多段階電圧工程を含む方法と比較して、特に複雑な形状を有する被塗物の場合において、工程管理が容易であるという利点がある。あるいは、電着塗装工程において、電着塗料組成物に被塗物を浸漬した後、1~80Vの電圧で10~360秒間通電する第1通電、および50~450Vの電圧で60~600秒間通電する第2通電の、2段階通電を行って塗装してもよい。上述のようにして得られる電着塗膜を、電着過程の終了後、そのまままたは水洗した後、120~260°C、好ましくは140~220°Cで、10~30分間焼付けることによって、焼き付け硬化された硬化電着塗膜が形成される。電着塗膜の焼き付け硬化後の膜厚は、好ましくは5~40μm、より好ましくは10~25μmとする。膜厚が5μm未満であると、耐食性が不充分となるおそれがある。一方40μmを超えると、塗料の浪費につながる。本発明によって形成される硬化電着塗膜は、脱脂処理され水洗された後に化成処理を施していない被塗物に形成される場合であっても、耐食性に優れているという特徴を有する。本発明の電着塗料組成物を用いて形成される硬化電着塗膜は、被塗物に接する面においては、ジルコニウム化合物Aに由来するジルコニウム成分ジルコニウムの水酸化物または酸化物が多く含まれる無機物層を有し、そして被塗物に接する面とは反対側の面においては、アミン化樹脂Bに由来する樹脂成分が多く含まれる有機樹脂層を有するという、塗膜の垂直方向において無機成分および有機成分の含有量が局在した塗膜であるという特徴がある。より詳しくは、本発明によって得られる硬化電着塗膜は、被塗物に接する面においては、無機成分を多く含む無機物層によって構成される。そしてこの無機物層には、ジルコニウムが0.05~50mg/m2の範囲で、好ましくは0.2~30mg/m2の範囲で含まれる。本発明の方法によって形成される硬化電着塗膜においては、被塗物に接する面においてこのように無機成分を多く含む無機物層を有する構成であることによって、化成処理を施していない被塗物に対して、一般的な化成処理によって得られる化成処理膜と同等またはそれ以上の耐食性が発現することとなる。なお、無機物層中のジルコニウム量は、蛍光X線分析により測定することができる。また、電着塗料組成物が、亜鉛化合物およびビスマス化合物からなる群から選択される1種またはそれ以上である硬化触媒Eを含む場合は、上記無機物層には、ジルコニウムが0.05~50mg/m2の範囲で含まれることに加えて、亜鉛および/またはビスマスが亜鉛とビスマスの合計として、0.1~40mg/m2の範囲で、好ましくは0.2~10mg/m2の範囲で含まれることとなる。このように、電着塗料組成物に亜鉛化合物およびビスマス化合物からなる群から選択される1種またはそれ以上である硬化触媒Eが含まれる場合は、これらの硬化触媒Eは、加熱硬化時においてアミン化樹脂Bおよび硬化剤Cの硬化反応を促進する硬化触媒として機能すると共に、無機物層にも析出し、これにより耐食性が向上するという利点がある。なお、無機物層中の亜鉛量、およびビスマス量は、蛍光X線分析により測定することができる。本発明によって得られる硬化電着塗膜は、被塗物に接する面とは反対側の面においては、有機樹脂層を有している。この有機樹脂層は、上記電着塗料組成物において、ジルコニウム化合物Aが優先的に析出した後に、アミン化樹脂Bが析出することによって形成される。これにより、被塗物に析出する未硬化の電着塗膜において高い絶縁性が発揮され、優れた付きまわり性が達成されるという利点がある。さらに、被塗物に接する面とは反対側の面において、アミン化樹脂Bを多く含む有機樹脂層が形成されることによって、平滑性が高く、優れた塗膜外観を有する塗膜が得られるという利点がある。本発明の電着塗料組成物を用いることによって、化成処理を施していない被塗物に電着塗装する場合であっても、耐食性に優れた塗膜が得られるという利点がある。より詳しくは、本発明の電着塗料組成物を用いることによって、被塗物に予め化成処理を施すことなく直接電着塗装を行う場合であっても、通常の塗装方法において被塗物に化成処理被膜を施した後に電着塗装して得られる塗膜と同程度の耐食性を得ることができる。本発明の電着塗料組成物を用いて形成される塗膜はさらに、塗膜平滑性が高い塗膜を得ることができるという利点もある。本発明の電着塗料組成物を用いることによって、化成処理に関する維持管理に必要とされるコストおよび労力を削減することができる。また、被塗物に予め化成処理を施すことなく直接電着塗装を行うことができるため、塗装時間を短縮することができ、また塗装スペースを削減することもできる。以下の実施例により本発明をさらに具体的に説明するが、本発明はこれらに限定されない。実施例中、部およびは、ことわりのない限り、質量基準による。製造例1-Aアミン化樹脂Aの製造撹拌機、デカンター、窒素導入管、温度計および滴下ロートを備え付けた反応容器に、エポキシ当量188のビスフェノールA型エポキシ樹脂商品名DER-331J、ダウケミカル社製2400部とメタノール141部、メチルイソブチルケトン168部、ジブチルスズジラウレート0.5部を仕込み、40°Cで撹拌し均一に溶解させた後、2,4-/2,6-トリレンジイソシアネート80/20重量比混合物320部を30分間かけて滴下したところ発熱し、70°Cまで上昇した。これにN,N-ジメチルベンジルアミン5部を加え、系内の温度を120°Cまで昇温し、メタノールを留去しながらエポキシ当量が500g/eqになるまで120°Cで3時間反応を続けた。さらに、メチルイソブチルケトン644部、ビスフェノールA341部、2-エチルヘキサン酸413部を加え、系内の温度を120°Cに保持し、エポキシ当量が1070になるまで反応させた後、系内の温度が110°Cになるまで冷却した。ついでジエチレントリアミンジケチミン固形分73のメチルイソブチルケトン溶液241部とN-メチルエタノールアミン192部の混合物を添加し、110°Cで1時間反応させることにより、カチオン変性エポキシ樹脂を得た。この樹脂の数平均分子量は2,100、アミン価は74mgKOH/gうち1級アミンに由来するアミン価は17mgKOH/g、水酸基価は160mgKOH/gであった。また赤外吸収スペクトル等の測定から、樹脂中にオキサゾリドン環吸収波数;1750cm-1を有していることが確認された。製造例1-Bアミン化樹脂Bの製造メチルイソブチルケトン92部、ビスフェノールA型エポキシ樹脂商品名DER-331J、ダウケミカル社製940部、ビスフェノールA350部、オクチル酸95部、ジメチルベンジルアミン2部を加え、系内の温度を120°Cに保持し、エポキシ当量が1170g/eqになるまで反応させた後、系内の温度が110°Cになるまで冷却した。ついでジエチレントリアミンジケチミン固形分73のメチルイソブチルケトン溶液82部とN-メチルエタノールアミン26部、ジエタノールアミン60部の混合物を添加し、110°Cで1時間反応させることにより、アミン化樹脂カチオン変性エポキシ樹脂:樹脂Bを得た。この樹脂の数平均分子量は2,600、アミン価は58mgKOH/gうち1級アミンに由来するアミン価は17mgKOH/g、水酸基価は240mgKOH/gであった。製造例1-Cアミン化樹脂Cの製造メチルイソブチルケトン50部、ビスフェノールA型エポキシ樹脂商品名DER-331J、ダウケミカル社製940部、ビスフェノールA350部、オクチル酸42部、ジメチルベンジルアミン2部を加え、系内の温度を120°Cに保持し、エポキシ当量が873g/eqになるまで反応させた後、系内の温度が110°Cになるまで冷却した。ついでジエチレントリアミンジケチミン固形分73のメチルイソブチルケトン溶液106部ジエタノールアミン110部の混合物を添加し、110°Cで1時間反応させることにより、アミン化樹脂カチオン変性エポキシ樹脂:樹脂Cを得た。この樹脂の数平均分子量は2,600、アミン価は75mgKOH/gうち1級アミンに由来するアミン価は22mgKOH/g、水酸基価は255mgKOH/gであった。製造例2ブロックイソシアネート硬化剤の製造ヘキサメチレンジイソシアネートHDI1680部およびMIBK732部を反応容器に仕込み、これを60°Cまで加熱した。ここに、トリメチロールプロパン346部をMEKオキシム1067部に溶解させたものを60°Cで2時間かけて滴下した。さらに75°Cで4時間加熱した後、IRスペクトルの測定において、イソシアネート基に基づく吸収が消失したことを確認し、放冷後、MIBK27部を加えて固形分が78のブロックイソシアネート硬化剤1を得た。イソシアネート基価は252mgKOH/gであった。製造例3顔料分散樹脂の製造撹拌機、冷却管、窒素導入管、温度計を備えた反応容器にビスフェノールA型エポキシ樹脂385部、ビスフェノールA120部、オクチル酸95部、2-エチル-4-メチルイミダゾール1溶液1部を仕込んで、窒素雰囲気下160~170°Cで1時間反応させ、ついで120°Cまで冷却後、2-エチルヘキサノール化ハーフブロック化トリレンジイソシアネートのメチルイソブチルケトン溶液固形分95198部を加えた。反応混合物を120~130°Cで1時間保持した後、エチレングリコールモノn-ブチルエーテル157部を加えた。そして85~95°Cに冷却して均一化させた。つぎにジエチレントリアミンジケチミン固形分73のメチルイソブチルケトン溶液277部を加え120°Cで1時間撹拌しエチレングリコールモノn-ブチルエーテル13部アミン化樹脂を製造した。ついで18部のイオン水とギ酸8部を仕込み上記アミン化樹脂を混合し15分撹拌し、イオン水200部を混合して、顔料分散樹脂平均分子量2,200の樹脂溶液樹脂固形分25を得た。製造例4-A、4-Bおよび4-C電着塗料樹脂エマルションA、B、Cの製造製造例1-Aで得た樹脂A400g固形分と、製造例2で得たブロックイソシアネート硬化剤100g固形分とを混合し、エチレングリコールモノ-2-エチルヘキシルエーテルを固形分に対して315gになるように添加した。次にギ酸を中和率40になるように加えて中和し、イオン交換水を加えてゆっくり希釈し、次いで固形分が36になるように減圧下でメチルイソブチルケトンを除去して、電着塗料樹脂エマルションAを得た。また、製造例1-Aで得た樹脂Aの代わりに、製造例1-Bで得た樹脂B、もしくは製造例1-Cで得た樹脂Cを用いたこと以外は同様にして、電着塗料樹脂エマルションBおよび電着塗料樹脂エマルションCを得た。製造例4-D電着塗料樹脂エマルションDの製造製造例1-Bで得た樹脂B350g固形分と、製造例2で得たブロックイソシアネート硬化剤100g固形分と、キシレン樹脂であるニカノールLLLフード社製50g固形分とを混合し、エチレングリコールモノ-2-エチルヘキシルエーテルを固形分に対して315gになるように添加した。次にギ酸を中和率40になるように加えて中和し、イオン交換水を加えてゆっくり希釈し、次いで固形分が36になるように減圧下でメチルイソブチルケトンを除去して、電着塗料樹脂エマルションDを得た。製造例5電着塗料用顔料分散ペーストの製造サンドミルを用いて、製造例3で得られた顔料分散樹脂を含む以下の表1に示す配合に基づき、得られた混合物を40°Cにおいて、体積平均粒子径D50が0.6μmとなるまで分散し、調製して、顔料分散ペースト固形分49を得た。平均粒子径D50体積50径の測定は、レーザードップラー式粒度分析計日機装社製、マイクロトラックUPA150を用いて、分散体を信号レベルが適性になるようイオン水で希釈して、平均粒子径D50体積50径を測定した。製造例6顔料および硬化触媒を含む分散ペーストの製造サンドミルを用いて製造例5と同様にして、製造例3で得られた顔料分散樹脂を含む以下の表2に示す配合に基づき、得られた混合物を40°Cにおいて、体積平均粒子径が0.6μmとなるまで分散し、調製して、顔料および硬化触媒分散ペースト固形分49を得た。得られた、顔料および硬化触媒を含む分散ペーストは、比較例2~5および参考例1、2に用いた。実施例1~16および比較例1~5電着塗料組成物の製造および電着塗装ステンレス容器に、イオン交換水、ジルコニウム化合物Aとしての40フッ化ジルコン酸試薬または10硝酸ジルコニル溶液試薬、遊離酸Dとしての硝酸試薬、純度60または乳酸昭和化工社製、純度50、硬化触媒Eとしての乳酸ビスマス表3のBi、リン酸亜鉛表3のZn、アミノシラン化合物Gであるオルガノシランの加水分解縮合物、アルミニウム錯体の供給源である硝酸アルミニウム試薬を、下記表に示される濃度となるように添加した。硝酸アルミに由来するアルミニウムは、電着塗料組成物中で、ジルコニウム化合物に由来するフッ素によりフッ化アルミニウム錯体を形成する。次いで、下記表に示される製造例4-A~4-Dの樹脂エマルション、製造例5の顔料分散ペースト、そして60硝酸試薬などを添加して混合し、その後40°Cで16時間エージングした。比較例2~5および参考例1、2においては、製造例5の顔料分散ペーストの代わりに、製造例6の顔料および硬化触媒を含む分散ペーストを用いた。硬化触媒Eとしての乳酸ビスマスは、水酸化ビスマス1質量部と、50乳酸水溶液2質量部とを予め混合して調製した。また、硬化触媒Eとしてのリン酸亜鉛は、リン酸亜鉛試薬と製造例3で得られた顔料分散樹脂を質量比が1:0.2になるように添加し、サンドミルにて体積平均粒子径D50が0.6μmとなるまで分散したものを用いた。実施例14は、以下のアミノシラン化合物を添加した。オルガノシランの加水分解縮合物は、KBE9033-アミノプロピルトリエトキシシラン、商品名、信越化学工業社製を15質量部と、KBE603N-2-アミノエチル-3-アミノプロピルトリエトキシシラン、商品名、信越化学工業社製を15質量部とを滴下漏斗から、溶媒として70質量部の脱イオン水溶媒温度:25°Cに60分かけて均一に滴下した後、窒素雰囲気下25°Cで24時間反応を行って得られた、有効成分30のオルガノシランの加水分解縮合物以下、KBE903-KBE603共縮合物を用いた。なお、下記表3、4中において、ジルコニウム化合物A、硬化触媒E乳酸ビスマス、リン酸亜鉛またはアルミニウム化合物である硝酸アルミニウムの量は、電着塗料組成物に対する各金属元素換算の質量である。冷延鋼板JISG3141、SPCC-SDを、サーフクリーナーEC90日本ペイント社製中に50°Cで2分間浸漬して、脱脂処理した。次いで、実施例または比較例で得られた電着塗料組成物を、硬化後の電着塗膜の膜厚が15μmとなるように2-エチルヘキシルグリコールを必要量添加し、その後に鋼板を浸漬して、表中に記載された条件で電圧30秒昇圧180Vに達してから150秒間保持を印加して、被塗物上に未硬化の電着塗膜を析出させた。なお、実施例15は、電着塗料組成物に浸漬した後、1分間浸漬状態を維持し、その後に電圧30秒昇圧180Vに達してから150秒間保持を印加して、被塗物上に未硬化の電着塗膜を析出させた。また、実施例16は、一段目として5秒間昇圧して10Vに達してから全1分間10Vに保持して電着し、その後2段目昇圧として30秒間昇圧して180Vに達してから150秒間180Vに保持して電着した。得られた未硬化の電着塗膜を、160°Cで15分間焼き付け硬化させて、硬化電着塗膜を得た。また、比較例4は、一段目として5秒間昇圧して10Vに達してから全1分間10Vに保持して電着し、その後2段目昇圧として30秒間昇圧して180Vに達してから150秒間180Vに保持して電着した。得られた未硬化の電着塗膜を、160°Cで15分間焼き付け硬化させて、硬化電着塗膜を得た。参考例1、2および3は、電着塗装前に化成処理を行った参考例である。参考例1、2で用いる電着塗料組成物は、製造例4-Bの樹脂エマルションB、硬化触媒であるジブチル錫ジラウレートを含む製造例6の顔料および硬化触媒を含む分散ペーストを添加して混合し、その後40°Cで16時間エージングして調製した。参考例1では、冷延鋼板JISG3141、SPCC-SDを、サーフクリーナーEC90日本ペイント社製中に50°Cで2分間浸漬して、脱脂処理し、次いでジルコニウム化成処理液であるサーフダインEC3200日本ペイント社製、ジルコニウム化成処理液中に40°Cで2分間浸漬して、ジルコニウム化成処理を行った。次いで、上記より得られた電着塗料組成物を用いて、実施例1と同様に電着塗装を行った。参考例2では、冷延鋼板JISG3141、SPCC-SDを、サーフクリーナーEC90日本ペイント社製中に50°Cで2分間浸漬して脱脂処理し、サーフファインGL-1日本ペイント社製で表面調整し、次いでリン酸亜鉛化成処理液であるサーフダインSD-5000日本ペイント社製、リン酸亜鉛化成処理液中に40°Cで2分間浸漬して、リン酸亜鉛化成処理を行った。次いで、上記より得られた電着塗料組成物を用いて、実施例1と同様に電着塗装を行った。参考例3では、冷延鋼板JISG3141、SPCC-SDを、サーフクリーナーEC90日本ペイント社製中に50°Cで2分間浸漬して脱脂処理し、サーフファインGL-1日本ペイント社製で表面調整し、次いでリン酸亜鉛化成処理液であるサーフダインSD-5000日本ペイント社製、リン酸亜鉛化成処理液中に40°Cで2分間浸漬して、リン酸亜鉛化成処理を行った。次いで、パワーニックス1010D日本ペイント社製、電着塗料液固形分20、塗料固形分中に含まれる顔料成分の濃度15を用いて、実施例1と同様に電着塗装を行った。表3、4に記載されるMEQAは、電着塗料組成物の樹脂固形分100gに対する酸のミリグラム当量MEQAである。このMEQAは、電着塗料組成物を10g精秤して50mlの溶剤THFに溶解した後、1/10NのNaOH溶液を用いて電位差滴定を行うことによって求めた。表3、4に記載される理論残存水酸基価は、電着塗装によって得られた電着塗膜を加熱硬化させた場合において、アミン化樹脂Bと、ブロックイソシアネート硬化剤が反応した後に塗膜中に残存することとなる、アミン化樹脂Bに由来する残存水酸基価の理論値である。この理論残存水酸基価は、アミン化樹脂Bの水酸基価mgKOH/gと1級アミン価mgKOH/gの合計にアミン化樹脂Bの質量の比率を乗じた数値から、硬化剤Cのイソシアネート基価mgKOH/gに硬化剤Cの質量の比率を乗じた数値を減ずることで求めた。表3、4に記載される残存水酸官能基比率Rは、上述の計算式を用いて得られた比率である。上記実施例、比較例および参考例により得られた電着塗料組成物および塗装板を用いて、下記評価試験を行った。塩温水浸漬試験SaltDipTestSDT硬化後の電着塗装板の塗膜に、基材に達するようにナイフで直線状の傷を入れた。この塗装板を、5食塩水中に50°Cで480時間浸漬した後、直線状の傷部からの錆やフクレ発生を観察し、評価した。評価基準は以下の通りである。評価基準◎:錆またはフクレが生じていない○:錆またはフクレの最大幅がカット部より2.5mm未満両側ブリスターなし○△:錆またはフクレの最大幅がカット部より2.5mm未満両側ブリスターあり△:錆またはフクレの最大幅がカット部より2.5mm以上5mm未満両側△×:錆またはフクレの最大幅がカット部より5mm以上10mm未満両側×:錆またはフクレの最大幅がカット部より10mm以上両側サイクル腐食試験CycleCorrosionTestCCT硬化後の電着塗装板の塗膜に、基材に達するようにナイフでクロスカット傷を入れ、JASOM609-91自動車用材料腐食試験方法を100サイクル行った。その後、クロスカット部からの錆やフクレ発生を観察し、実際の腐食環境に即した耐食性を評価した。評価基準は以下の通りである。評価基準◎◎:錆またはフクレの最大幅がカット部より4mm未満両側◎:錆またはフクレの最大幅がカット部より4mm以上5mm未満両側○:錆またはフクレの最大幅がカット部より5mm以上7.5mm未満両側カット部以外にブリスターなし○△:錆またはフクレの最大幅がカット部より5mm以上7.5mm未満両側カット部以外もブリスターあり△:錆またはフクレの最大幅がカット部より7.5mm以上10mm未満両側△×:錆またはフクレの最大幅がカット部より10mm以上12.5mm未満両側×:錆またはフクレの最大幅がカット部より12.5mm以上両側硬化電着塗膜物性評価上記実施例および比較例より得られた硬化電着塗膜を有する塗装物試験片に、小型のカッターナイフを垂直に当て、下地に達する等間隔の平行線を2mm間隔で11本引き、それらの平行線に垂直に交わる等間隔の平行線11本を2mm間隔で引いて、4本の直線に囲まれた2mm四方の100個の正方形を刻んだ。次いで、試験片を50°Cのイオン交換水に480時間浸漬した。浸漬後、試験片の水を拭き取り、次いで接着テープ幅24mmを上記試験塗膜のカット部分に気泡を含ませずに圧着した後、急激に引っ張った。剥離した碁盤目の有無に基づき、下記基準により評価した。評価基準○:剥離なし×:剥離あり硬化電着塗膜外観硬化電着塗膜外観における異常の有無を目視で判断した。評価基準は以下の通りとした。評価基準◎:極めて均一な塗膜外観を有している○:均一な塗膜外観を有している○△:ややムラがあると視認される部分があるものの、全体としてほぼ均一な塗膜外観を有している△:ムラが視認される×:塗膜外観が明らかに不均一である電着塗料組成物の安定性電着塗料組成物を静置した状態または撹拌した状態において、塗料組成物の状態を目視にて判定し、安定性を評価した。評価基準は以下の通りとした。評価基準○:電着塗料組成物を静置した状態でも顔料の沈降がなく分散状態が安定である○△:電着塗料組成物を静置した状態では顔料が沈降しやすいものの、再度撹拌することによってすぐに再分散する△:電着塗料組成物を連続的に撹拌し続けた状態では顔料の分散状態が安定である×:電着塗料組成物を連続的に撹拌し続けた状態でも顔料が沈降する注表中のEmはエマルションを示す。注表中のEmはエマルションを示す。実施例の電着塗料組成物を塗装して得られた塗装物は、何れも、CCTおよびSDT試験結果が優れており、優れた耐食性を有することが確認された。実施例の塗装物はさらに塗膜平滑性にも優れており、電着塗料組成物の安定性にも優れていた。本発明における遊離酸Dを含まない電着塗料組成物を用いた比較例1~5は、何れも、CCTおよびSDT試験結果が悪く、耐食性が劣っていた。この中で、本発明における遊離酸Dの代わりに、酸化剤である過酸化水素を用いた比較例5は、酸化力が強いため基材を錆びさせるため、耐食性が劣る。参考例1~3は、いずれも、電着塗装前に化成処理を行った実験例である。実施例の結果と、この参考実験の結果とを比較すると、実施例で得られた塗装板は、化成処理を行っていないにもかかわらず、化成処理を行った参考例と同等またはそれ以上の耐食性を有していることが分かる。"